(57)【要約】  融点が１５０〜１９５℃である１，２−ポリブタジエンを３５〜９９質量％含有することを特徴とするビニル・シス−ポリブタジエンゴムである。【特許請求の範囲】
【請求項１】
融点が１５０〜１９５℃である１，２−ポリブタジエンを３５〜９９質量％含有することを特徴とするビニル・シス−ポリブタジエンゴム。
【請求項２】
１，２−ポリブタジエンのピークトップ分子量（Ｍｐ）が１，０００〜３００，０００であることを特徴とする請求項１に記載のビニル・シス−ポリブタジエンゴム。
【請求項３】
ビニル・シス−ポリブタジエンゴムの１，４−ポリブタジエンのムーニー粘度（ＭＬ１＋４、１００℃）が２０〜６０であることを特徴とする請求項１又は２に記載のビニル・シス−ポリブタジエンゴム。
【請求項４】
ビニル・シス−ポリブタジエンゴムの１，４−ポリブタジエンの重量平均分子量が、２００，０００〜８００，０００であることを特徴とする請求項１〜３のいずれか一項に記載のビニル・シス−ポリブタジエンゴム。
【請求項５】
ビニル・シス−ポリブタジエンゴムの１，４−ポリブタジエンの重量平均分子量と数平均分子量の比（Ｍｗ／Ｍｎ）が２．０〜５．０であることを特徴とする請求項１〜４のいずれか一項に記載のビニル・シス−ポリブタジエンゴム。
【請求項６】
ビニル・シス−ポリブタジエンゴムが更に、１，２−ポリブタジエンの非晶部を含み、ビニル・シス−ポリブタジエンゴムに対する１，２−ポリブタジエンの非晶部の含有量が０〜３０質量％である、請求項１〜５のいずれか一項に記載のビニル・シス−ポリブタジエンゴム。
【請求項７】
１，３−ブタジエンと、炭化水素を主成分とする不活性有機溶媒との混合物を調製する第１工程と、
第１工程で調整された混合物に（Ａ）水、有機アルミニウム化合物及び可溶性コバルト化合物からなる触媒、又は（Ｂ）有機アルミニウム化合物、ニッケル化合物及びフッ素化合物からなる触媒を添加して、１，３−ブタジエンをシス−１，４重合する第２工程と、  第２工程で得られた重合反応混合物中の１，３−ブタジエンをシンジオタクチック−１，２重合する第３工程と、を備えたビニル・シス−ポリブタジエンゴムの製造方法であって、
第３工程において、得られる１，２−ポリブタジエンの融点を低下させる融点降下剤を添加することを特徴とするビニル・シス−ポリブタジエンゴムの製造方法。
【請求項８】
前記融点降下剤の添加量が、第３工程で添加する有機アルミニウム化合物に対してモル比で０．０１〜１０であることを特徴とする請求項７に記載のビニル・シス−ポリブタジエンゴムの製造方法。
【請求項９】
前記融点降下剤が、ジメチルスルホキシドであることを特徴とする請求項７又は８に記載のビニル・シス−ポリブタジエンゴムの製造方法。
【発明の詳細な説明】
【技術分野】
【０００１】
本発明は、ビニル・シス−ポリブタジエンゴム及びその製造方法に関する。
【背景技術】
【０００２】
従来、ビニル・シス−ポリブタジエンゴムの製造は、ベンゼン、トルエン及びキシレンなどの炭化水素を主成分とする不活性有機溶媒中において、所定の触媒を用いて、１，３−ブタジエンをシス−１，４重合し、続いて、シンジオタクチック−１，２重合（以下、単に「１，２重合」という場合がある。）する方法により行われている。【０００３】
また、ビニル・シス−ポリブタジエンゴムは、ゴム組成物にしたときの用途によって、種々の特性の改良が望まれている。例えば、特許文献１には、溶媒をC4留分としてSPBを微粒子化することによって引張特性や耐亀裂性を向上させたビニル・シス−ポリブタジエンゴムが記載されている。特許文献２には、ハロゲン含有の有機アルミニウム化合物中のハロゲン原子のモル数と有機アルミニウム化合物（ＡｌＲ３）のモル数の比を最適な値にすることによって耐疲労性を向上させたビニル・シス−ポリブタジエンゴムが記載されている。特許文献３には、触媒使用量を調整し、優れた生産性や適した剛性を付与したビニル・シス−ポリブタジエンゴムが記載されている。特許文献４と特許文献５には、沸騰ｎ−ヘキサン不溶分（ＨＩ）、長鎖分岐指数および分岐度を特定の範囲にし、優れたコールドフローや剛性率を付与したビニル・シス−ポリブタジエンゴムが記載されている。
【先行技術文献】
【特許文献】
【０００４】
【特許文献１】特許第０３８５５４８０号公報
【特許文献２】特許第０５２８７４３６号公報
【特許文献３】特許第０５４４７７０８号公報
【特許文献４】特許第０５４４７７０７号公報
【特許文献５】特許第０５５８５７１０号公報
【発明の概要】
【発明が解決しようとする課題】
【０００５】
しかしながら、種々の改良されたビニル・シス−ポリブタジエンゴムである特許文献１乃至５に記載のビニル・シス−ポリブタジエンゴムにおいても、ゴム組成物にしたときに、操縦安定性や低ロス性などの他の物性に関しては、未だ改良の余地がある。【０００６】
本発明は、上記問題点に鑑みてなされたものであり、ゴム組成物にしたときに、特に、操縦安定性と低ロス性のバランスに優れたビニル・シス−ポリブタジエンゴム及びその製造方法を提供することを目的とする。
【課題を解決するための手段】
【０００７】
本発明者らは、以上の目的を達成するために、鋭意検討した結果、ビニル・シス−ポリブタジエンゴム中に特定の融点を有する１，２−ポリブタジエンを特定の濃度で含有させることにより、ゴム組成物としたときに、操縦安定性と低ロス性の優れたバランスを有するビニル・シス−ポリブタジエンゴムが製造できることを見出し、本発明に至った。【０００８】
すなわち、本発明は、融点が１５０〜１９５℃である１，２−ポリブタジエンを３５〜９９質量％含有することを特徴とするビニル・シス−ポリブタジエンゴムである。【０００９】
また、本発明は、１，３−ブタジエンと、炭化水素を主成分とする不活性有機溶媒との混合物を調製する第１工程と、第１工程で調整された混合物に（Ａ）水、有機アルミニウム化合物及び可溶性コバルト化合物からなる触媒、又は（Ｂ）有機アルミニウム化合物、ニッケル化合物及びフッ素化合物からなる触媒を添加して、１，３−ブタジエンをシス−１，４重合する第２工程と、第２工程で得られた重合反応混合物中の１，３−ブタジエンをシンジオタクチック−１，２重合する第３工程と、を備えた前記ビニル・シス−ポリブタジエンゴムの製造方法であって、第３工程において、得られる１，２−ポリブタジエンの融点を低下させる融点降下剤を添加することを特徴とするビニル・シス−ポリブタジエンゴムの製造方法である。
【発明の効果】
【００１０】
以上のように、本発明によれば、ゴム組成物にしたときに、特に、操縦安定性と低ロス性のバランスに優れたビニル・シス−ポリブタジエンゴム及びその製造方法を提供することができる。
【発明を実施するための形態】
【００１１】
＜ビニル・シス−ポリブタジエンゴム＞
本発明に係るビニル・シス−ポリブタジエンゴムは、１，４−ポリブタジエン中に、融点が１５０〜１９５℃の１，２−ポリブタジエンが３５〜９９質量％含有される。
【００１２】
（１，２−ポリブタジエン）
本発明に係るビニル・シス−ポリブタジエンゴムにおいて、１，２−ポリブタジエンの融点は１５０〜１９５℃であるが、１６０〜１９０℃であることが好ましく、１７０〜１８５℃であることがさらに好ましい。１，２−ポリブタジエン（Ｂ）の融点が１５０℃より低いとダイ・スウェルが悪化するため好ましくなく、１９５℃より高いと低燃費性が悪化するため、好ましくない。
【００１３】
ここで、示差走査熱量計により測定した１，２−ポリブタジエン由来の吸熱ピークのピークトップの温度を１，２−ポリブタジエンの融点とする。１，２−ポリブタジエン由来の吸熱ピークが複数存在するときは、ピーク分離を行って、最大面積のピークのピークトップを１，２−ポリブタジエンの融点とする。
【００１４】
１，２−ポリブタジエンの含有量は、ビニル・シス−ポリブタジエンゴムに対して、３５〜９９質量％であり、３５〜９０質量％が好ましく、４０〜８０質量％がより好ましい。含有量が９９質量％より多いと、例えば配合後の１，２−ポリブタジエンの分散性が不十分でビニル・シス−ポリブタジエンゴムの効果が小さく、好ましくない。３５質量％より少ないと１，２−ポリブタジエンの弾性率向上効果が十分に発現されず、好ましくない。ここで、１，２−ポリブタジエンの結晶部の濃度を１，２−ポリブタジエンの濃度とする。  
【００１５】
１，２−ポリブタジエンの結晶部の濃度は、示差走査熱量計によって測定された１，２−ポリブタジエン結晶部の融解熱量から算出する。
具体的には、まず、ビニル・シス−ポリブタジエンゴムを昇温速度１０℃／ｍｉｎで昇温し、１，２−ポリブタジエンの融解に由来する吸熱ピークから融解熱量を算出する。次いで、１，２−ポリブタジエンの既知の単位質量当たりの融解熱量から、ビニル・シス−ポリブタジエンゴムに含まれる１，２−ポリブタジエンの結晶部の濃度（質量％）を算出することができる。
【００１６】
ビニル・シス−ポリブタジエンゴムには、１，２−ポリブタジエンの非晶部を含んでもよく、１，２−ポリブタジエンの非晶部の含有量は、ビニル・シス−ポリブタジエンゴムに対して、０〜３０質量％が好ましく、０〜２５質量％がより好ましく、０〜１０質量％が特に好ましい。より低ロス性及び操縦安定性の安定性に優れたゴム組成物を提供可能なビニル・シス−ポリブタジエンゴムを得ることができる。
【００１７】
１，２−ポリブタジエンの含有量は、後述するビニル・シス−ポリブタジエンゴムの製造方法の第３工程における１，３−ブタジエンのシンジオタクチック−１，２重合において調整される。
【００１８】
また、１，２−ポリブタジエンのピークトップ分子量（Ｍｐ）は、１，０００〜３００，０００が好ましく、５，０００〜１５０，０００がより好ましい。ピークトップ分子量（Ｍｐ）が３００，０００より大きいと伸びが悪化する傾向にあり、１，０００より小さいと弾性率が悪化する傾向にある。本発明において、ピークトップ分子量（Ｍｐ）とは、ゲル浸透クロマトグラフィー（ＧＰＣ）測定により得られた溶出曲線におけるピークトップの分子量であり、ポリスチレンを標準物質として得た検量線から算出することができる。
【００１９】
（１，４−ポリブタジエン）
本発明に係るビニル・シス−ポリブタジエンゴムにおいて、１，４−ポリブタジエンは、後述するビニル・シス−ポリブタジエンゴムの製造方法の第２工程において、１，３−ブタジエンをシス−１，４重合することによって得られる。ポリブタジエンのムーニー粘度（ＭＬ１＋４，１００℃）は、２０〜６０が好ましく、２５〜４５がより好ましい。ムーニー粘度（ＭＬ１＋４，１００℃）が２０より小さいと低ロス性が低下し、６０より大きいと加工性が低下する。
また、ポリブタジエンのシス−１，４構造含有率は９０％以上であることが好ましく、特に９５％以上であることが好ましい。
【００２０】
また、１，４−ポリブタジエンの重量平均分子量（Ｍｗ）は、２００，０００〜８００，０００が好ましく、４００，０００〜６５０，０００がより好ましい。重量平均分子量（Ｍｗ）が２００，０００より小さいと低ロス性が低下し、８００，０００より大きいと加工性が低下する。
また、重量平均分子量（Ｍｗ）と数平均分子量（Ｍｎ）の比（Ｍｗ／Ｍｎ）は、２．００〜５．００が好ましく、２．２０〜３．５０がより好ましい。
【００２１】
また、シス−１，４重合で得られる１，４−ポリブタジエンは実質的にゲル分を含有しない。
【００２２】
＜ビニル・シス−ポリブタジエンゴムの製造方法＞
本発明に係るビニル・シス−ポリブタジエンゴムの製造方法は、１，３−ブタジエンと、炭化水素を主成分とする不活性有機溶媒との混合物を調製する第１工程と、第１工程で調整された混合物に（Ａ）水、有機アルミニウム化合物及び可溶性コバルト化合物からなる触媒、又は（Ｂ）有機アルミニウム化合物、ニッケル化合物及びフッ素化合物からなる触媒を添加して、１，３−ブタジエンをシス−１，４重合する第２工程と、第２工程で得られた重合反応混合物中の１，３−ブタジエンをシンジオタクチック−１，２重合する第３工程と、を備え、第３工程において、得られる１，２−ポリブタジエンの融点を低下させる融点降下剤を添加することを特徴とする。
【００２３】
（第１工程）
本発明に係るビニル・シス−ポリブタジエンゴムの製造方法において使用する炭化水素を主成分とする不活性有機溶媒としては、トルエン、ベンゼン及びキシレン等の芳香族炭化水素、ｎ−ヘキサン、ブタン、ヘプタン及びペンタン等の脂肪族炭化水素、シクロヘキサン及びシクロペンタン等の脂環族炭化水素、上記のオレフィン化合物及びシス−２−ブテン、トランス−２−ブテン等のオレフィン系炭化水素、ミネラルスピリット、ソルベントナフサ及びケロシン等の炭化水素系溶媒、並びに塩化メチレン等のハロゲン化炭化水素系溶媒などが挙げられる。また、１，３−ブタジエンモノマーそのものを重合溶媒として用いてもよい。
【００２４】
上記の不活性有機溶媒の中でも、トルエン、シクロヘキサン、及びシス−２−ブテンとトランス−２−ブテンとの混合物などが好適に用いられる。
【００２５】
（第２工程）
次に、第１工程で調整された混合物に（Ａ）水、有機アルミニウム化合物及び可溶性コバルト化合物からなる触媒を添加して、１，３−ブタジエンをシス−１，４重合する。すなわち、先ず、第１工程で調製された混合物に水を添加して、水分の濃度を調整する。水分の濃度は、シス−１，４重合で用いる有機アルミニウム化合物１モル当たり、好ましくは０．１〜１．４モル、特に好ましくは０．２〜１．２モルの範囲である。この範囲外では触媒活性が低下したり、シス−１，４構造含有率が低下したり、分子量が異常に低く又は高くなったりするため好ましくない。また、上記の範囲外では、重合時のゲルの発生を抑制することができず、このため重合槽などへのゲルの付着が起り、さらに連続重合時間を延ばすことができないので好ましくない。水分の濃度を調整する方法は、公知の方法が適用できる。多孔質濾過材を通して添加・分散させる方法（特開平４−８５３０４号公報）も有効である。
【００２６】
次に、上記のように水分の濃度を調整して得られた混合物に、有機アルミニウム化合物を添加する。有機アルミニウム化合物としては、トリアルキルアルミニウム、ジアルキルアルミニウムクロライド、ジアルキルアルミニウムブロマイド、アルキルアルミニウムセスキクロライド、アルキルアルミニウムセスキブロマイド、及びアルキルアルミニウムジクロライドなどが挙げられる。
【００２７】
上記の有機アルミニウム化合物のうち、一般式ＡｌＲ3（但し、Ｒは炭素原子数１〜１０の炭化水素基である）により表わされるトリアルキルアルミニウムを好ましく用いることができる。トリアルキルアルミニウムの例としては、トリメチルアルミニウム、トリエチルアルミニウム、トリ−ｎ−プロピルアルミニウム、トリイソプロピルアルミニウム、トリ−ｎ−ブチルアルミニウム、トリイソブチルアルミニウム、トリペンチルアルミニウム、トリヘキシルアルミニウム、トリシクロヘキシルアルミニウム、トリオクチルアルミニウム、トリフェニルアルミニウム、トリ−ｐ−トリルアルミニウム、及びトリベンジルアルミニウムを挙げることができる。なお、トリアルキルアルミニウム内のアルキル基は、互いに同一でも、あるいは異なっていてもよい。
【００２８】
上記の有機アルミニウム化合物に加えて、ジメチルアルミニウムクロライド及びジエチルアルミニウムクロライドなどのジアルキルアルミニウムクロライド、セスキエチルアルミニウムクロライド及びエチルアルミニウムジクロライドなどの有機アルミニウムハロゲン化合物、ジエチルアルミニウムハイドライド、ジイソブチルアルミニウムハイドライド及びセスキエチルアルミニウムハイドライドなどの水素化有機アルミニウム化合物を用いることもできる。
【００２９】
これらの有機アルミニウム化合物は、２種類以上を併用することもできる。
【００３０】
有機アルミニウム化合物の使用量は、（Ａ）水、有機アルミニウム化合物及び可溶性コバルト化合物からなる触媒を用いてシス−１，４重合する場合は、１，３−ブタジエン１モル当たり０．１ミリモル以上、特に０．５〜５０ミリモルであることが好ましい。また、（Ｂ）有機アルミニウム化合物、ニッケル化合物及びフッ素化合物からなる触媒を用いてシス−１，４重合する場合は、１，３−ブタジエン１モル当たり１×１０-5〜１×１０-1モルであることが好ましい。
【００３１】
次いで、有機アルミニウム化合物を添加した混合物に可溶性コバルト化合物を添加して、１，３−ブタジエンをシス−１，４重合する。可溶性コバルト化合物としては、炭化水素を主成分とする不活性有機溶媒若しくは液体１，３−ブタジエンに可溶なものであるか、又は均一に分散できる、例えば、コバルト（II）アセチルアセトナート及びコバルト（III）アセチルアセトナートなどコバルトのβ−ジケトン錯体、コバルトアセト酢酸エチルエステル錯体のようなコバルトのβ−ケト酸エステル錯体、コバルトオクトエート、コバルトナフテネート及びコバルトベンゾエートなどの炭素数６以上の有機カルボン酸のコバルト塩、塩化コバルトピリジン錯体及び塩化コバルトエチルアルコール錯体などのハロゲン化コバルト錯体などが用いられる。可溶性コバルト化合物の使用量は、１，３−ブタジエン１モル当たり０．００１マイクロモル以上、特に０．００５マイクロモル以上であることが好ましい。また、可溶性コバルト化合物に対する有機アルミニウム化合物のモル比（Ａｌ／Ｃｏ）は１０以上であり、特に５０以上であることが好ましい。
【００３２】
また、（Ａ）水、有機アルミニウム化合物及び可溶性コバルト化合物からなる触媒の代わりに（Ｂ）有機アルミニウム化合物、ニッケル化合物及びフッ素化合物からなる触媒を添加して、１，３−ブタジエンをシス−１，４重合してもよい。この場合、水は、シス−１，４重合触媒の成分として添加しても、添加しなくてもよい。
【００３３】
ニッケル化合物としては、ニッケルの塩や錯体が好ましく用いられる。特に好ましいものとして、塩化ニッケル及び臭化ニッケルなどのハロゲン化ニッケル、硝酸ニッケルなどの無機酸のニッケル塩、オクチル酸ニッケル、酢酸ニッケル、ニッケルオクトエートなどの炭素原子数１〜１８のカルボン酸ニッケル、ナフテン酸ニッケル、マロン酸ニッケル、ニッケルのビスアセチルアセトナート及びトリスアセチルアセトネート、アセト酢酸エチルエステルなどのニッケル錯体、ハロゲン化ニッケルのトリアリールホスフィン錯体、トリアルキルホスフィン錯体、ピリジン錯体及びピコリン錯体等の有機塩基錯体、並びにエチルアルコール錯体などの各種錯体を挙げることができる。ニッケル化合物の使用量は、１，３−ブタジエン１モル当たり１×１０-7〜１×１０-3モルであることが好ましい。
【００３４】
フッ素化合物としては、三フッ化ホウ素のエーテル、アルコール、又はこれらの混合物の錯体、あるいはフッ化水素のエーテル、アルコール、又はこれらの錯体の混合物が好ましく用いられる。特に好ましいものとして、三フッ化ホウ素ジエチルエーテレート、三フッ化ホウ素ジブチルエーテレート、フッ化水素ジエチルエーテレート、及びフッ化水素ジブチルエーテレートを挙げることができる。フッ素化合物の使用量は、１，３−ブタジエン１モル当たり１×１０-4〜１モルであることが好ましい。
【００３５】
１，３−ブタジエンをシス−１，４重合する温度は、０℃を超えて１００℃以下、好ましくは１０〜１００℃、さらに好ましくは２０〜１００℃である。重合時間は、１０分〜２時間の範囲が好ましい。シス−１，４重合後のポリマー濃度が１〜３０質量％となるように、シス−１，４重合を行うことが好ましい。重合は、重合槽（重合器）内にて溶液を攪拌混合して行う。重合に用いる重合槽としては、高粘度液攪拌装置付きの重合槽、例えば特公昭４０−２６４５号公報に記載された装置を用いることができる。
【００３６】
シス−１，４重合時に、公知の分子量調節剤、例えばシクロオクタジエン、アレン、メチルアレン（１，２−ブタジエン）などの非共役ジエン類、又はエチレン、プロピレン、ブテン−１などのα−オレフィン類を使用することができる。また、重合時のゲルの生成をさらに抑制するため、公知のゲル化防止剤を使用することができる。
【００３７】
（第３工程）
次に、第２工程で得られた重合反応混合物中の１，３−ブタジエンをシンジオタクチック−１，２重合する。その際に、得られたシス−１，４重合物に、１，３−ブタジエンを添加しても添加しなくてもよい。また、この１，２重合する方法は、特に限定されないが、１，２重合する際に、一般式ＡｌＲ3（但し、Ｒは炭素原子数１〜１０の炭化水素基である）により表される有機アルミニウム化合物及び二硫化炭素を添加して１，３−ブタジエンを１，２重合することが好ましく、必要に応じて可溶性コバルト化合物をさらに添加してもよい。またさらに、１，２重合する際に、重合系に水を添加してもよい。
【００３８】
前記一般式ＡｌＲ3により表される有機アルミニウム化合物としては、トリメチルアルミニウム、トリエチルアルミニウム、トリイソブチルアルミニウム、トリｎ−ヘキシルアルミニウム及びトリフェニルアルミニウムなどが好適である。有機アルミニウム化合物は、１，３−ブタジエン１モル当たり０．１ミリモル以上、特に０．５〜５０ミリモルが好ましい。二硫化炭素の濃度は、２０ミリモル／Ｌ以下、特に好ましくは０．０１〜１０ミリモル／Ｌである。二硫化炭素の代替として、公知のイソチオシアン酸フェニルやキサントゲン酸化合物を使用してもよい。水は、１，３−ブタジエンを有機アルミニウム化合物と接触させた後、重合系に添加することが好ましい。水の添加量は、有機アルミニウム化合物１モル当たり０．１〜１．５モルが好ましい。可溶性コバルト化合物としては、前記第２工程で記載したものと同様のものを用いることができる。
【００３９】
本発明に係る製造方法は、第３工程において、得られる１，２−ポリブタジエンの融点を低下させる融点降下剤を添加することを特徴とする。融点降下剤としては、ジメチルスルホキシド（ＤＭＳＯ）、アセトンなどが挙げられ、未反応の１，３−ブタジエンとの分離・精製の観点から、ジメチルスルホキシド（ＤＭＳＯ）が特に好ましい。
【００４０】
融点降下剤の添加量は、第３工程で添加する有機アルミニウム化合物に対して、モル比０．０１〜１０が好ましく、０．０５〜５がより好ましく、０．１〜３が特に好ましい。融点降下剤を上記の量添加することで、第３工程において得られる１，２−ポリブタジエンの融点を１５０〜１９５℃に調整することができる。添加量のモル比が１０より多いと融点が過剰に低下し、１，２−ポリブタジエンの弾性率向上効果が小さい傾向にあり、０．１より少ないと低燃費性の改善効果が小さい傾向にあるため、好ましくない。
【００４１】
１，２重合する温度は、−５〜１００℃が好ましく、特に−５〜８０℃が好ましい。１，２重合する際に、１，３−ブタジエンを追加で添加することにより、１，２重合時の１，２−ポリブタジエンの収量を増大させることもできる。重合時間は、２分〜２時間の範囲が好ましい。１，２重合後のポリマー濃度が３〜３０質量％となるように、１，２重合を行うことが好ましい。重合は重合槽（重合器）内にて重合溶液を攪拌混合して行う。１，２重合に用いる重合槽としては、１，２重合中は更に高粘度となり、ポリマーが付着しやすいので、高粘度液攪拌装置付きの重合槽、例えば特公昭４０−２６４５号公報に記載された装置を用いることができる。
【００４２】
重合反応が所定の重合率に達した後、常法に従って公知の老化防止剤を添加することができる。老化防止剤としては、フェノール系の２，６−ジ−ｔ−ブチル−ｐ−クレゾール（ＢＨＴ）、リン系のトリスノニルフェニルフォスファイト（ＴＮＰ）、並びに硫黄系の４，６−ビス（オクチルチオメチル）−ｏ−クレゾール及びジラウリル−３，３’−チオジプロピオネート（ＴＰＬ）などが挙げられる。これらを単独でも２種以上組み合わせて用いてもよく、老化防止剤の添加は、ビニル・シス−ポリブタジエンゴム１００質量部に対して０．００１〜５質量部である。
【００４３】
重合反応は、重合溶液にメタノール及びエタノールなどのアルコール、又は水などの極性溶媒を大量に投入する方法、塩酸及び硫酸などの無機酸、酢酸及び安息香酸などの有機酸、亜リン酸エステル、又は塩化水素ガスを重合溶液に導入する方法など、それ自体公知の方法を用いて停止する。次いで、通常の方法に従い、生成したビニル・シス−ポリブタジエンゴムを分離、洗浄、続いて乾燥する。
【００４４】
ビニル・シス−ポリブタジエンゴムに含まれる１，２−ポリブタジエンの結晶部の濃度を、例えば必要とする機能に合わせて、任意に変化させることができる。具体的な方法としては、例えば、生成したビニル・シス−ポリブタジエンゴムを、乾燥前或いは乾燥後に、液体中或いは窒素中或いは大気中、或いはこれら以外の雰囲気下で加熱することによって、結晶の一部或いは全部を非晶化することができる。
【００４５】
＜ゴム組成物＞
本発明のビニル・シス−ポリブタジエンゴムは、例えば、タイヤにおけるキャップトレッド、ベーストレッド、サイド補強ゴム、カーカス、ベルト、チェーファー、ビード、スティフナー、インナーライナー等のタイヤ部材や、防振ゴム、ホース、ベルト、ゴムロール、ゴムクーラー、靴底ゴムなどの工業製品、その他のコンポジット、接着剤、プラスチックの改質剤などにも用いることができる。特に、タイヤ用のゴム組成物として用いた場合、従来よりも優れた操縦安定性や低ロス性を有する。
【実施例】
【００４６】
以下、本発明を実施例に基づいて具体的に説明するが、これらは本発明の目的を限定するものではない。なお、本発明に係るビニル・シス−ポリブタジエンゴムの製造方法により製造されたビニル・シス−ポリブタジエンゴムの素ゴム、配合物及びゴム組成物の物性は、以下のようにして測定した。【００４７】
＜ビニル・シス−ポリブタジエンゴム＞
１．１，２−ポリブタジエンの結晶部の濃度
ビニル・シス−ポリブタジエンゴムに含まれる１，２−ポリブタジエンの結晶部の濃度は、示差走査熱量計（島津製作所製、ＤＳＣ−５０）によって測定された１，２−ポリブタジエン結晶部の融解熱量から算出した。具体的には、まず、ビニル・シス−ポリブタジエンゴム約１０ｍｇを昇温速度１０℃／ｍｉｎで昇温し、１，２−ポリブタジエンの融解に由来する吸熱ピークから融解熱量を算出した。次いで、１，２−ポリブタジエンの既知の単位質量当たりの融解熱量から、ビニル・シス−ポリブタジエンゴムに含まれる１，２−ポリブタジエンの結晶部の濃度（質量％）を算出した。【００４８】
２．１，２−ポリブタジエンの非晶部の濃度
ビニル・シス−ポリブタジエンゴムに含まれる１，２−ポリブタジエンの非晶部の濃度は、１，２−ポリブタジエンの結晶部の濃度と１，４−ポリブタジエンの濃度から、下記式（１）によって算出した。
（１，２−ポリブタジエンの非晶部の濃度（質量％））＝１００−（非晶化処理後の１，２−ポリブタジエンの結晶部の濃度（質量％））−（１，４−ポリブタジエンの濃度（質量％））・・・式（１）
なお、１，４−ポリブタジエンの濃度（質量％）は、下記式（２）によって算出した。
（１，４−ポリブタジエンの濃度（質量％））＝１００−（非晶化処理前の１，２−ポリブタジエンの結晶部の濃度（質量％））
ここで、「非晶化処理後」とは、ビニル・シス−ポリブタジエンゴムに含まれる１，２−ポリブタジエンの結晶部の濃度を調整するために行われる１，２−ポリブタジエンの結晶部の一部の非晶化処理の後のことをいい、「非晶化処理前」とは、その非晶化処理の前のことをいう。【００４９】
３．１，２−ポリブタジエンの融点
１，２−ポリブタジエンの融点は、試料約１０ｍｇ、昇温速度１０℃／ｍｉｎとした場合の値を示差走査熱量計（島津製作所製、ＤＳＣ−５０）により測定した。１，２−ポリブタジエン由来の吸熱ピークのピークトップの温度を融点とした。なお、１，２−ポリブタジエン由来の吸熱ピークが複数存在するときは、ピーク分離を行って、最大面積のピークのピークトップの温度を融点とした。【００５０】
４．重量平均分子量（Ｍｗ）
ポリスチレンを標準物質としてテトラヒドロフランを溶媒として温度４０℃で、ＧＰＣ（島津製作所製）法により行い、得られた分子量分布曲線から求めた検量線を用いて計算し、重量平均分子量（Ｍｗ）を求めた。【００５１】
５．ムーニー粘度（ＭＬ１＋４，１００℃）
ＪＩＳ−Ｋ６３００−１に従い、島津製作所製のムーニー粘度計を使用して１００℃で１分間予熱したのち、４分間測定してゴムのムーニー粘度（ＭＬ１＋４，１００℃）を求めた。【００５２】
＜ゴム組成物＞
１．低ロス性（ｔａｎδ）
得られたゴム組成物を１６０℃で２０分加硫後、粘弾性測定装置ＡＲＥＳ（ＴＡ  Ｉｎｓｔｒｕｍｅｎｔｓ社製）を用い、温度５０℃、動歪０．１％、周波数１５Ｈｚで測定した。そして、比較例２のｔａｎδを１００とし、比較例１と組成物１〜４のそれぞれの逆数について指数を算出した。指数が大きいほど、tanδが小さく、低ロス性に優れることを示す。
また、参考例として、ゴム組成物を１５０℃で２５分加硫後、粘弾性測定装置ＥＰＬＥＸＯＲ（ＧＡＢＯ社製）を用い、温度５０℃、動歪０．２％、周波数１６Ｈｚで測定した。そして、参考例１のｔａｎδを１００とし、参考例２の逆数について指数を算出した。指数が大きいほど、tanδが小さく、低ロス性に優れることを示す。【００５３】
２．操縦安定性（貯蔵弾性率）
得られたゴム組成物を１６０℃で２０分加硫後、粘弾性測定装置ＡＲＥＳ（ＴＡ  Ｉｎｓｔｒｕｍｅｎｔｓ社製）を用いた動的粘弾性試験において、温度３０℃、動歪０．１％、周波数１５Ｈｚで貯蔵弾性率Ｇ’を測定した。そして、比較例２のＧ’を１００とし、比較例１と実施例１〜４のそれぞれについて指数を算出した。指数が大きいほど、Ｇ’が大きく、操縦安定性に優れることを示す。
また、参考例として、ゴム組成物を１５０℃で２５分加硫後、粘弾性測定装置ＥＰＬＥＸＯＲ（ＧＡＢＯ社製）を用い、温度５０℃、動歪０．２％、周波数１６Ｈｚで測定した。そして、参考例１の貯蔵弾性率Ｅ’を１００とし、参考例２について指数を算出した。指数が大きいほど、Ｅ’が大きく、操縦安定性に優れることを示す。【００５４】
３．低ロス性と操縦安定性のバランス
低ロス性指数と操縦安定性指数を足して、２で割った値を、低ロス性と操縦安定性のバランス指数とした。指数が大きいほど、低ロス性と操縦安定性のバランスに優れることを示す。【００５５】
（実施例１）
ヘリカル羽を備えチッソ置換を終えた１．５Ｌステンレス製オートクレーブに、シクロヘキサン（４５０ｍＬ）を投入しオートクレーブを密閉し、次いで１，３−ブタジエン（４５０ｍＬ）を圧送することで、原料溶液（ＦＢ）９００ｍｌを作製した。原料溶液に、２．４７ｍｍｏｌ／Ｌの濃度となるように、水（Ｈ2Ｏ）をシリンジを用いて添加し、その後、オートクレーブを３０℃まで昇温し、３０分・５００ｒｐｍで攪拌した。オートクレーブを２５℃まで冷却した後、ジエチルアルミニウムクロライド及びトリエチルアルミニウム（モル比３：１）を３．０ｍｍｏｌ／Ｌの濃度となるように、シリンジを用いて添加し、５分攪拌した。次いで、１，５−シクロオクタジエン（ＣＯＤ）を２８．５ｍｍｏｌ／Ｌの濃度となるようにシリンジを用いて添加し、３５℃まで昇温させた。コバルトオクトエート（Ｃｏ(Ｏｃｔ)2）を６．１８μｍｏｌ／Ｌの濃度となるようにシリンジを用いて添加し、３５℃で１２分シス−１，４重合を実施した。得られた重合反応混合物に、トリエチルアルミニウム（ＴＥＡ）を３．９１ｍｍｏｌ／Ｌの濃度となるようにシリンジを用いて添加し２分間保持、次いで、コバルトオクトエート（Ｃｏ(Ｏｃｔ)2）を０．８００ｍｍｏｌ／Ｌの濃度となるようにシリンジを用いて添加し、更に２分間保持し、ジメチルスルホキシド（ＤＭＳＯ）を０．９８ｍｍｏｌ／Ｌの濃度となるようにシリンジを用いて添加した。最後に、二硫化炭素（ＣＳ2）を１．１７ｍｍｏｌ／Ｌの濃度となるようにシリンジを用いて添加し、３５℃で２５分シンジオタクチック−１，２重合を実施した。得られた重合反応混合物にトリスノニルフェニルフォスファイトを添加し、シンジオタクチック−１，２重合を停止させた。その後、オートクレーブを冷却・脱圧し、重合反応混合物を得た。次に、重合反応物を８０℃の水に投入し、ビニル・シス−ポリブタジエンゴムを析出させた。析出したビニル・シス−ポリブタジエンゴムを回収し、水と共にステンレス製オートクレーブに入れ、密閉し、１３０℃で１０分保持した。冷却後、ステンレス製オートクレーブからビニル・シス−ポリブタジエンゴムを取り出し、１００℃で１時間乾燥した。実施例１に係るビニル・シス−ポリブタジエンゴムの組成と１，２−ポリブタジエンの融点を表１に示す。また、実施例１のビニル・シス−ポリブタジエンゴムの重量平均分子量（Ｍｗ）は４０４，０００であり、ムーニー粘度（ＭＬ１＋４，１００℃）は、３８．６であった。【００５６】
（実施例２）
４４．５質量％の１，３−ブタジエンと二硫化炭素２４８質量ｐｐｍを含むシクロヘキサン溶液１０Ｌ／ｈと水０．４１ｍｌ／ｈを６０℃の温度にて混合し、この混合液を３０℃に保持された５．０Ｌの撹拌機付ステンレス製熟成槽に供給した。併せて、１０質量％のジエチルアルミニウムクロライドのシクロヘキサン溶液と１０質量％のトリエチルアルミニウムのシクロヘキサン溶液の混合液（Ａｌモル比３：１）を５７ｍｌ／ｈで、同じ熟成槽に供給した。得られた熟成液を、３５℃に保持された５．３Ｌの撹拌機付ステンレス製シス重合槽に供給した。この重合槽には、ＣＯＤ３４ｍｌ／ｈと０．０３質量％のコバルトオクトエート（Ｃｏ(Ｏｃｔ)2）のシクロヘキサン−トルエン溶液も供給してシス−１，４重合を行った。得られたシス−１，４重合液を、５．３Ｌのリボン型撹拌機付ステンレス製１，２−ポリブタジエン重合槽に供給し、３５℃でシンジオタクチック−１，２重合を行った。この重合槽には、１０質量％のトリエチルアルミニウムのシクロヘキサン溶液８０ｍｌ／ｈと７．５質量％のコバルトオクトエート（Ｃｏ(Ｏｃｔ)2）のシクロヘキサン−トルエン溶液３６ｍｌ／ｈと５質量％のＤＭＳＯのトルエン溶液３６ｍｌ／ｈと、１．０質量％の１，３−ブタジエンを含むシクロヘキサン溶液１Ｌ／ｈも同時に供給した。得られたシンジオタクチック−１，２重合液を１．０Ｌの撹拌機付ステンレス製混合槽に供給し、水１００ｍｌ／ｈと、４，６−ビス（オクチルチオエチル）−ｏ−クレゾールとトリスノニルフェニルフォスファイトをそれぞれビニル・シス−ポリブタジエンゴム１００質量部に対して１質量％加え、重合を停止した後、１３０℃に保持された熱水中に投入し、ビニル・シス−ポリブタジエンゴムを析出させた。この析出物を１００℃で１時間乾燥した。実施例２に係るビニル・シス−ポリブタジエンゴムの組成と１，２−ポリブタジエンの融点を表１に示す。また、実施例２のビニル・シス−ポリブタジエンゴムの重量平均分子量（Ｍｗ）は４１１，０００であった。【００５７】
（実施例３）
ヘリカル羽を備えチッソ置換を終えた１．５Ｌステンレス製オートクレーブに、シクロヘキサン（４５０ｍＬ）を投入しオートクレーブを密閉し、次いで１，３−ブタジエン（４５０ｍＬ）を圧送することで、原料溶液（ＦＢ）９００ｍｌを作製した。原料溶液に、１．８５ｍｍｏｌ／Ｌの濃度となるように、水（Ｈ2Ｏ）をシリンジを用いて添加し、その後、オートクレーブを６０℃まで昇温し、３０分・５００ｒｐｍで攪拌した。オートクレーブを２５℃まで冷却した後、ジエチルアルミニウムクロライド及びトリエチルアルミニウム（モル比３：１）を３．０ｍｍｏｌ／Ｌの濃度となるように、シリンジを用いて添加し、５分攪拌した。次いで、１，５−シクロオクタジエン（ＣＯＤ）を２１．７ｍｍｏｌ／Ｌの濃度となるようにシリンジを用いて添加し、３５℃まで昇温させた。コバルトオクトエート（Ｃｏ(Ｏｃｔ)2）を５．０２μｍｏｌ／Ｌの濃度となるようにシリンジを用いて添加し、３５℃で１２分シス−１，４重合を実施した。得られた重合反応混合物に、トリエチルアルミニウム（ＴＥＡ）を３．９１ｍｍｏｌ／Ｌの濃度となるようにシリンジを用いて添加し２分間保持、次いで、コバルトオクトエート（Ｃｏ(Ｏｃｔ)2）を０．７５６ｍｍｏｌ／Ｌの濃度となるようにシリンジを用いて添加し、更に２分間保持し、ジメチルスルホキシド（ＤＭＳＯ）を０．９４ｍｍｏｌ／Ｌの濃度となるようにシリンジを用いて添加した。最後に、二硫化炭素（ＣＳ2）を１．１７ｍｍｏｌ／Ｌの濃度となるようにシリンジを用いて添加し、３５℃で２５分シンジオタクチック−１，２重合を実施した。得られた重合反応混合物にトリスノニルフェニルフォスファイトを添加し、シンジオタクチック−１，２重合を停止させた。その後、オートクレーブを冷却・脱圧し、重合反応混合物をバットに取り出した。１００℃に温めた真空乾燥機にバットごと投入し、未反応のブタジエン及び溶剤を除去することで、実施例３に係るビニル・シス−ポリブタジエンゴムを得た。実施例３に係るビニル・シスーポリブタジエンゴムの組成と１，２−ポリブタジエンの融点を表１に示した。また、実施例３のビニル・シス−ポリブタジエンゴムの重量平均分子量（Ｍｗ）は４０４，０００であり、ムーニー粘度（ＭＬ１＋４，１００℃）は、３８．６であった。【００５８】
（実施例４）
シス−１，４重合において、水の濃度を１．６０ｍｍｏｌ／Ｌに、１，５−シクロオクタジエン（ＣＯＤ）濃度を１６．３ｍｍｏｌ／Ｌに、コバルトオクトエート（Ｃｏ(Ｏｃｔ)2）濃度を１．５４μｍｏｌ／Ｌに、そしてシンジオタクチック−１，２重合において、コバルトオクトエート（Ｃｏ(Ｏｃｔ)2）濃度を０．８００ｍｍｏｌ／Ｌに、それぞれ変えた以外、実施例３と同様にビニル・シス−ポリブタジエンゴムを製造した。実施例４に係るビニル・シスーポリブタジエンゴムの組成と１，２−ポリブタジエンの融点を表１に示した。また、実施例４のビニル・シス−ポリブタジエンゴムの重量平均分子量（Ｍｗ）は４８４，０００であった。【００５９】
（比較例１）
ヘリカル羽を備えチッソ置換を終えた１．５Ｌステンレス製オートクレーブに、シクロヘキサン（３６０ｍＬ）を投入しオートクレーブを密閉し、次いで１，３−ブタジエン（２４０ｍＬ）を圧送することで、原料溶液（ＦＢ）６００ｍｌを作製した。原料溶液に、１．７６ｍｍｏｌ／Ｌの濃度となるように、水（Ｈ2Ｏ）をシリンジを用いて添加し、その後、オートクレーブを６０℃まで昇温し、３０分・５００ｒｐｍで攪拌した。オートクレーブを２５℃まで冷却した後、ジエチルアルミニウムクロライド及びトリエチルアルミニウム（モル比３：１）を３．６ｍｍｏｌ／Ｌの濃度となるように、シリンジを用いて添加し、５分攪拌した。次いで、１，５−シクロオクタジエン（ＣＯＤ）を１８．３ｍｍｏｌ／Ｌの濃度となるようにシリンジを用いて添加し、４５℃まで昇温させた。コバルトオクトエート（Ｃｏ(Ｏｃｔ)2）を１２．５μｍｏｌ／Ｌの濃度となるようにシリンジを用いて添加し、４５℃で２０分シス−１，４重合を実施した。得られた重合反応混合物に、トリエチルアルミニウム（ＴＥＡ）を５．４０ｍｍｏｌ／Ｌの濃度となるようにシリンジを用いて添加し２分間保持、次いで、コバルトオクトエート（Ｃｏ(Ｏｃｔ)2）を０．１５０ｍｍｏｌ／Ｌの濃度となるようにシリンジを用いて添加し、更に２分間保持し、ジメチルスルホキシド（ＤＭＳＯ）を５．４０ｍｍｏｌ／Ｌの濃度となるようにシリンジを用いて添加した。最後に、二硫化炭素（ＣＳ2）を０．５４ｍｍｏｌ／Ｌの濃度となるようにシリンジを用いて添加し、４５℃で２０分シンジオタクチック−１，２重合を実施した。得られた重合反応混合物に１，４−ナフトキノンを添加し、シンジオタクチック−１，２重合を停止させた。その後、オートクレーブを冷却・脱圧し、重合反応混合物をバットに取り出した。１００℃に温めた真空乾燥機にバットごと投入し、未反応のブタジエン及び溶剤を除去することで、ビニル・シス−ポリブタジエンゴムを得た。参考例に係るビニル・シスーポリブタジエンゴムの組成と１，２−ポリブタジエンの融点を表１に示した。また、比較例１のビニル・シス−ポリブタジエンゴムの重量平均分子量（Ｍｗ）は４９０，０００であり、ムーニー粘度（ＭＬ１＋４，１００℃）は、４１．７であった。【００６０】
【表１】
2020054706.tif 000002
【００６１】
実施例１〜４に係るビニル・シス−ポリブタジエンゴムを表２に従ってカーボンブラック、天然ゴム、プロセスオイル、亜鉛華、ステアリン酸および老化防止剤（それぞれ質量部、以下同じ）を加えて混練する一次配合を実施し、次いで、加硫促進剤および硫黄を添加する二次配合を実施して、配合物を作成した（それぞれゴム組成物１〜４とする）。さらに、この配合物を成型し、プレス加硫してゴム組成物を得た後、低ロス性（ｔａｎδ）、操縦安定性（貯蔵弾性率）を測定し、低ロス性と操縦安定性のバランスを算出した。これらゴム組成物の物性測定結果についても、表２に示す。【００６２】
また、比較例２としてビニル・シスーポリブタジエンゴムを含有させていないもの、比較例３として市販のビニル・シスーポリブタジエンゴム（ＶＣＲ４１２：１，２−ポリブタジエンの濃度１２％及び融点２００℃）を含有させたものを用意し、ゴム組成物１〜４と同様に物性測定を行った。その結果を表２に示す。【００６３】
また比較例１に係るビニル・シス−ポリブタジエンゴムを表３に従ってカーボンブラック、天然ゴム、プロセスオイル、亜鉛華、ステアリン酸および老化防止剤を加えて混練する一次配合を実施し、次いで、加硫促進剤および硫黄を添加する二次配合を実施して、配合物（参考例２）を作成した。さらに、この配合物を成型し、プレス加硫してゴム組成物を得た後、低ロス性（ｔａｎδ）、操縦安定性（貯蔵弾性率）を測定し、低ロス性と操縦安定性のバランスを算出した。これらゴム組成物の物性測定結果についても、表３に示す。また、参考例１として、ＶＣＲ４１２を配合したものを用意した。【００６４】
【表２】
2020054706.tif 000003
（注１）天然ゴム（ＲＳＳ♯３）  （注２）ブタジエンゴム、宇部興産株式会社製「ＵＢＥＰＯＬ  １５０Ｌ」  （注３）宇部興産株式会社製「ＵＢＥＰＯＬ  ＶＣＲ４１２」  （注４）旭カーボン株式会社製「＃８０」  （注５）出光興産社製「ダイアナプロセスＮＨ−７０Ｓ」  （注６）大内新興化学工業社製「ノクラック６Ｃ」  （注７）大内新興化学工業社製「ノクセラーＤ」【００６５】
【表３】
2020054706.tif 000004
（注１）天然ゴム（ＲＳＳ♯１）  （注２）宇部興産株式会社製「ＵＢＥＰＯＬ  ＶＣＲ４１２」  （注３）三菱化学株式会社製 「ダイアブラックI」  （注４）Ｈ＆Ｒ社製 「Ｖｉｖａ Ｔｅｃ ４００」  （注５）住友化学社製「アンチゲン６Ｃ」  （注６）大内新興化学工業社製「ノクセラーＮＳ」【００６６】
以上より、実施例５〜８のゴム組成物は、比較例２及び３のゴム組成物と比較して、低ロス性と操縦安定性のバランスの改善が図られていることが分かる。また、実施例５のゴム組成物と実施例６〜８のゴム組成物との比較により、1，2−ポリブタジエンの非晶部の濃度が低いビニル・シス−ポリブタジエンゴムを用いたゴム組成物は、より低ロス性と操縦安定性のバランスの改善が図られていることが分かる。
【手続補正書】
【提出日】令和3年2月5日(2021.2.5)
【手続補正１】
【補正対象書類名】特許請求の範囲
【補正対象項目名】全文
【補正方法】変更
【補正の内容】
【特許請求の範囲】
【請求項１】
融点が１５０〜１９５℃である１，２−ポリブタジエンを３５〜９９質量％含有することを特徴とするビニル・シス−ポリブタジエンゴム。
【請求項２】
１，２−ポリブタジエンのピークトップ分子量（Ｍｐ）が１，０００〜３００，０００であることを特徴とする請求項１に記載のビニル・シス−ポリブタジエンゴム。
【請求項３】
ビニル・シス−ポリブタジエンゴムの１，４−ポリブタジエンのムーニー粘度（ＭＬ１＋４、１００℃）が２０〜６０であることを特徴とする請求項１又は２に記載のビニル・シス−ポリブタジエンゴム。
【請求項４】
ビニル・シス−ポリブタジエンゴムの１，４−ポリブタジエンの重量平均分子量が、２００，０００〜８００，０００であることを特徴とする請求項１〜３のいずれか一項に記載のビニル・シス−ポリブタジエンゴム。
【請求項５】
ビニル・シス−ポリブタジエンゴムの１，４−ポリブタジエンの重量平均分子量と数平均分子量の比（Ｍｗ／Ｍｎ）が２．０〜５．０であることを特徴とする請求項１〜４のいずれか一項に記載のビニル・シス−ポリブタジエンゴム。
【請求項６】
ビニル・シス−ポリブタジエンゴムが更に、１，２−ポリブタジエンの非晶部を含み、ビニル・シス−ポリブタジエンゴムに対する１，２−ポリブタジエンの非晶部の含有量が０〜３０質量％である、請求項１〜５のいずれか一項に記載のビニル・シス−ポリブタジエンゴム。
【請求項７】
１，３−ブタジエンと、炭化水素を主成分とする不活性有機溶媒との混合物（但し、融点が６０〜１５０℃の１，２−ポリブタジエンを除く）、を調製する第１工程と、
第１工程で調整された混合物に（Ａ）水、有機アルミニウム化合物及び可溶性コバルト化合物からなる触媒、又は（Ｂ）有機アルミニウム化合物、ニッケル化合物及びフッ素化合物からなる触媒を添加して、１，３−ブタジエンをシス−１，４重合する第２工程と、第２工程で得られた重合反応混合物中の１，３−ブタジエンをシンジオタクチック−１，２重合する第３工程と、を備えたビニル・シス−ポリブタジエンゴムの製造方法であって、
第３工程において、得られる１，２−ポリブタジエンの融点を低下させる融点降下剤を添加後に１，２−重合を行うことを特徴とするビニル・シス−ポリブタジエンゴムの製造方法。
【請求項８】
前記融点降下剤の添加量が、第３工程で添加する有機アルミニウム化合物に対してモル比で０．０１〜１０であることを特徴とする請求項７に記載のビニル・シス−ポリブタジエンゴムの製造方法。
【請求項９】
前記融点降下剤が、ジメチルスルホキシドであることを特徴とする請求項７又は８に記載のビニル・シス−ポリブタジエンゴムの製造方法。
【国際調査報告】
2020054706.tif 000005
2020054706.tif 000006
2020054706.tif 000007
2020054706.tif 000008